(57)【要約】【課題】体内注射時のゲル化安定性が改善した放射性物質−キトサン複合体溶液組成物及びその製造方法の提供。【解決手段】本発明は、放射性物質−キトサン複合体溶液組成物及びその製造方法に関するもので、より詳細には、キトサン水溶液またはキトサン凍結乾燥物のキトサンに放射線放出核種が標識された粘度が３００〜２，４００ｃｐｓであることを特徴とする放射性物質−キトサン複合体溶液組成物及び、その製造方法に対するもので、本発明の放射性物質−キトサン複合体溶液組成物は、放射性同位元素のキトサンに対する９９％以上の高い標識収率を維持しながら体内注射時の標的部位に安定してゲル化状態を維持することができて患者に注射時の副作用を最少化することができ、治療効果を高めることができる利点がある。【選択図】図１
2008521886.tif 000002
【特許請求の範囲】
【請求項１】
分子量が、４６０，０００〜１，５７０，０００のキトサンを薄い酸溶液に溶解して粘度が３８０〜２，５００ｃｐｓであることを特徴とするキトサン水溶液。
【請求項２】
請求項１のキトサン水溶液を凍結乾燥することを特徴とするキトサン凍結乾燥物。
【請求項３】
請求項１のキトサン水溶液または請求項２のキトサン凍結乾燥物のキトサンに放射線放出核種が標識され、粘度が３００〜２，４００ｃｐｓであることを特徴とする、放射性物質−キトサン複合体溶液組成物。
【請求項４】
前記放射性放出核種が、１６６Ｈｏであることを特徴とする、請求項３に記載の放射性物質−キトサン複合体溶液組成物。
【請求項５】
（１）１６４Ｄｙ（ＮＯ３）３、１６４Ｄｙ２Ｏ３、１６５Ｈｏ（ＮＯ３）３及び１６５Ｈｏ２Ｏ３の中から選択される安定核種の化合物を原子炉で中性子照射して放射性核種の化合物に変換した後、蒸留水に溶解して放射性核種溶液を製造する工程、
（２）分子量が４６０，０００〜１，５７０，０００のキトサンを薄い酸溶液に溶解して、粘度が３８０〜２，５００ｃｐｓであるキトサン溶液を製造する工程、及び
（３）前記（１）で製造した放射性核種溶液を前記（２）で製造したキトサン溶液に加える工程を含むことを特徴とする、粘度が３００〜２，４００ｃｐｓである放射性物質−キトサン複合体溶液の製造方法。
【請求項６】
（１）１６４Ｄｙ（ＮＯ３）３、１６４Ｄｙ２Ｏ３、１６５Ｈｏ（ＮＯ３）３及び１６５Ｈｏ２Ｏ３の中から選択される安定核種の化合物を原子炉で中性子照射して放射性核種の化合物に変換した後、蒸留水に溶解して放射性核種溶液を製造する工程、
（２）分子量が４６０，０００〜１，５７０，０００のキトサンを薄い酸溶液に溶解して、粘度が３８０〜２，５００ｃｐｓであるキトサン溶液を製造して、凍結乾燥させてキトサン凍結乾燥物を製造する工程、及び
（３）前記（１）で製造した放射性核種溶液を前記（２）で製造したキトサン凍結乾燥物に加える工程を含むことを特徴とする、粘度が３００〜２，４００ｃｐｓである放射性物質−キトサン複合体溶液の製造方法。
【請求項７】
放射性核種とキトサンの混合比が、モル比で１：２〜３０であることを特徴とする、請求項５または請求項６に記載の製造方法。
【請求項８】
粘度が３００〜２，４００ｃｐｓである放射性物質−キトサン複合体溶液で、肝臓癌を治療する方法。
【発明の詳細な説明】
【技術分野】
【０００１】
本発明は、放射性同位元素のキトサンに対する９９％以上の高い標識収率を維持しながら実質的に体内でゲル化して、標的部位以外の他の部分に放射性物質がほとんど流出しない放射性物質−キトサン複合体溶液組成物及びその製造方法に関するものである。
【背景技術】
【０００２】
特許文献１には、高エネルギーのベータ線と低エネルギーのガンマ線を同時に放出する核種とキトサンの錯物（以下「放射性物質−キトサン複合体」とする）を開示していて、前記放射性物質−キトサン複合体の最も重要な特徴は、弱酸性条件では液体で存在して経皮注射が可能であり、液体で局部に経皮注射されたこの複合体は、体液によって中性になりながらゲル化して内部放射線治療が可能で、注射された局部に固定されて薬効を発揮するということにその特徴があり、複合体の製造において、キトサン溶液の粘度が１００〜２００ｃｐｓになってこそ標識収率が９９％になって好ましいと記載している。
【０００３】
しかし、放射性−キトサン複合体の場合、安定性のためには標識化収率だけではなく体内で放射性物質が他の所に拡散して広がらないでゲル化し、注入された位置にそのまま留まっていることも非常に重要である。すなわち、注射された放射性物質−キトサン複合体が、違う部位に流出しないためには、ゲル化した状態が非常に重要であり、体内に注入されて散らばらないで注入された状態ですぐにゲル化することが最も好ましく、このようなゲル化状態は放射性物質−キトサン複合体溶液の粘度と直接的に関係がある。
【０００４】
本発明者等は、特許文献１に記載されている粘度が１００〜２００ｃｐｓであるキトサン溶液として製造された放射性物質−キトサン複合体溶液は、９９％以上の標識収率を示して注射も容易であったが、実質的に体内で正しくゲル化しないで、多く解けて放射性物質が標的部位以外の部位に流出する可能性が多いことを見つけ出すに至った。
【０００５】
【表１】
2008521886.tif 000003
【０００６】
すなわち、前記結果から複合体溶液の体内条件でのゲル化状態が安定するためには、特許文献１に記載されている粘度が１００〜２００ｃｐｓであるキトサン溶液に製造された複合体溶液よりずっと大きい粘度が必要であるということが分かる。また、特許文献１に記載されているように、キトサン溶液の粘度が１００ｃｐｓ以上なら標識収率が９９％以上を示して、先で言及したように、本発明で要求されるキトサン溶液の粘度は、前記粘度より大きいと言えるので、本発明の放射性物質−キトサン複合体溶液の標識収率は、９９％以上であることが分かる。
【０００７】
以上のことに鑑みて本発明者等は、前記放射性物質−キトサン複合体の粘度に対して研究をして、標識収率は９９％以上を維持しながら放射能が周囲にほとんど流出しない組成物を発明するに至った。
【特許文献１】大韓民国登録特許第１９０，９５７号
【発明の開示】
【発明が解決しようとする課題】
【０００８】
したがって、本発明の目的は、９９％以上の標識収率を維持しながら、実質的に体内注射時に体内でゲル化して標的部位以外の他の部分に放射性物質がほとんど流出しない放射性物質−キトサン複合体溶液組成物及びその製造方法を提供することにある。
【課題を解決するための手段】
【０００９】
前記の目的を達成するために本発明は、分子量が４６０，０００〜１，５７０，０００のキトサンを薄い酸溶液に溶解したキトサン水溶液に放射性核種溶液を加え、粘度が３００〜２，４００ｃｐｓであることを特徴とする、放射性物質−キトサン複合体溶液組成物を提供する。
【００１０】
（発明の効果）
前記の構成を有する本発明による放射性物質−キトサン複合体は、標識収率が９９％以上であるだけではなく、体内注射時に標的部位に安定してゲル化状態が維持され、放射性物質が標的部位以外の他の部分にほとんど流出しない長所を有している。
【００１１】
（発明を実施する最良の形態）
本発明による放射性物質−キトサン複合体溶液組成物において、前記放射性物質−キトサン複合体溶液組成物は、分子量が４６０，０００〜１，５７０，０００のキトサンを薄い酸溶液に溶解して凍結乾燥させたキトサン凍結乾燥物（キットＢ）と放射性核種溶液（キットＡ）を混合、溶解した粘度が３００〜２，４００ｃｐｓであることを特徴とする。
【００１２】
また、前記の他の目的を達成するために本発明は：
（１）１６４Ｄｙ（ＮＯ３）３、１６４Ｄｙ２Ｏ３、１６５Ｈｏ（ＮＯ３）３及び１６５Ｈｏ２Ｏ３の中から選択される安定核種の化合物を原子炉で中性子照射して放射性核種の化合物に変換した後、蒸留水に溶解して放射性核種溶液を製造する工程；
（２）分子量が４６０，０００〜１，５７０，０００のキトサンを薄い酸溶液に溶解して粘度が３８０〜２，５００ｃｐｓであるキトサン溶液を製造する工程；及び
（３）前記（１）で製造された放射性核種溶液を前記（２）で製造されたキトサン溶液に加える工程を含むことを特徴とする、粘度が３００〜２，４００ｃｐｓである放射性物質−キトサン複合体溶液の製造方法を提供する。
【００１３】
本発明による放射性物質−キトサン複合体溶液の製造方法において、前記工程（２）は、製造されたキトサン溶液を凍結乾燥させてキトサン凍結乾燥物を製造する工程をさらに含むことができる。この場合、前記工程（３）のキトサン溶液は、それを凍結乾燥させて製造されるキトサン凍結乾燥物であることを特徴とする。
【００１４】
また、本発明は、粘度が３００〜２，４００ｃｐｓである放射性物質−キトサン複合体溶液で肝癌を治療する方法を提供する。
【００１５】
本発明の放射性物質−キトサン複合体溶液組成物によれば、前記組成物が放射性同位元素のキトサンに対する９９％以上の高い標識収率を維持しながら、体内注射時に標的部位に安定してゲル化状態が維持されることにより、前記組成物を患者に注射時、副作用を最小化することができて肝癌等の嚢腫性癌治療に非常に優秀な治療効果を期待することができる。
【００１６】
以下、本発明を詳しく説明する。
放射性物質−キトサン複合体溶液の体内でのゲル化状態は、複合体溶液の粘度によって決定されると言える。また、複合体溶液の粘度は、キトサン分子量の大きさに比例する。
【００１７】
したがって、体内注射時に体内でゲル化して標的部位以外の他の部分に放射性物質が流出しない放射性物質−キトサン複合体溶液を発明するために、多様な分子量のキトサンを使用して複合体溶液を製造した。
【００１８】
また、体内条件と類似のｐＨ条件の緩衝溶液を製造して、その条件で製造された複合体溶液のゲル化状態を確認することにより、キトサン分子量、キトサン溶液粘度及び複合体溶液粘度を具体化した。
【００１９】
まず、本発明の放射性物質−キトサン複合体溶液組成物に対して説明する。
【００２０】
本発明の放射性物質−キトサン複合体溶液は、キトサン溶液に放射性核種溶液を加えることにより得ることができる。
【００２１】
キトサン溶液は、キトサンを薄い酸溶液に溶解して製造することができる。
【００２２】
キトサンの分子量は、４６０，０００〜１，５７０，０００が好ましい。キトサンの分子量が４６０，０００未満なら、製造された複合体溶液の粘度がとても低くて、体内注射時にゲルが解けて放射能が標的部位以外の部位に流出することが起こり得、１，５７０，０００を超過すると製造された複合体溶液の粘度が高過ぎて注射が困難になった。
【００２３】
また、薄い酸は、いずれも可能であるが、酢酸、ホルム酸のようなカルボキシル酸が好ましく、酢酸が最も好ましい。
【００２４】
本発明の一実施例では、分子量が４６０，０００〜１，５７０，０００のキトサン２０ｍｇを１％酢酸溶液２ｍｌに溶解して、粘度が３８０〜２，５００ｃｐｓになるように製造した。キトサン溶液の粘度が、３８０ｃｐｓ未満なら製造された複合体溶液の粘度が低過ぎて体内注射時にゲルが解けて放射能が標的部位以外の部位に流出し得、２，５００ｃｐｓを超過すれば製造された複合体溶液の粘度が高過ぎて注射が困難だった。
【００２５】
放射性核種溶液は、安定核種化合物を原子炉で中性子照射して水に溶解して製造することができる。安定核種化合物は、１６５Ｈｏ、１６４Ｄｙ等の酸化物や硝酸塩等を使用でき、１６５Ｈｏの酸化物や硝酸塩が最も好ましい。
【００２６】
本発明の一実施例では、１６５Ｈｏ（ＮＯ３）３・５Ｈ２Ｏ  ２００ｍｇを原子炉（韓国原子力研究所旧ハナ炉）の熱中性子速度が４．０×１０１３ｎ／ｃｍ２・ｓｅｃである照射孔で５０時間の照射して水に溶解して１０％１６６Ｈｏ（ＮＯ３）３・５Ｈ２Ｏを製造した。
【００２７】
次に、本発明は、放射性物質−キトサン複合体製造用キットを提供する。
【００２８】
放射性物質−キトサン複合体キットは、放射性物質の水溶液からなるキットＡとキトサン溶液からなるキットＢの二つのキットで構成されている。
【００２９】
本発明の一実施例によれば、キットＡは前記の放射性核種溶液と同一に製造され、キットＢは分子量が４６０，０００〜１，５７０，０００のキトサンを１％酢酸溶液に溶解して粘度が３８０〜２，５００ｃｐｓであるキトサン溶液を製造した後、それを凍結乾燥してキトサン凍結乾燥物に製造し、放射性核種溶液であるキットＡとキトサン凍結乾燥物であるキットＢを混合、溶解して粘度が３００〜２，４００ｃｐｓである放射性物質−キトサン複合体溶液組成物を製造した。
【００３０】
本発明の複合体溶液の適正粘度は、複合体溶液が時間が経つにつれて粘度が段々小さくなることを勘案し手術時間を考慮して、複合体溶液製造後、最大３時間後までの粘度変化を観察することで具体化した。
【００３１】
結果的に、前記キトサン溶液に放射性核種溶液を加えて製造された放射性物質−キトサン複合体溶液の粘度は、３００〜２，４００ｃｐｓであることが好ましく、手術時間が複合体製造後２〜３時間であることを考慮する場合は、６００〜２，４００ｃｐｓであることがより好ましい。複合体溶液の粘度が３００ｃｐｓ未満ではゲルが解けてゲル状態が不安定であり、複合体溶液の粘度が２，４００ｃｐｓを超過する場合には粘度が高過ぎて注射が困難であるので好ましくない。
【００３２】
また、本願発明の一実施例による放射性物質−キトサン複合体溶液組成物は、次のように製造することができる。
【００３３】
１）体内に入るキトサンの量と遊離ホルミウムを少なくしながら、９９％以上の標識収率を維持するために、２０ｍｇキトサン／１％酢酸２ｍｌのキトサン溶液の凍結乾燥物と硝酸ホルミウム溶液２ｍｌ（ホルミウム３．７４ｍｇ含む）を混合してホルミウム−キトサン複合体溶液を製造した。
【００３４】
ここでのキトサン：ホルミウム重量比は、２０ｍｇ：３．７４ｍｇ（モル比で５．４８：１）だった［１６５Ｈｏ（ＮＯ３）３・５Ｈ２Ｏ  ２００ｍｇを蒸留水２ｍｌに溶解して１０％１６５Ｈｏ（ＮＯ３）３・５Ｈ２Ｏに作って、０．１ｍｌを取ればホルミウム重量として約３．７４ｍｇである］。
【００３５】
キトサンとホルミウムが結合するための適合割合は、モル比で２〜３０：１（キトサン：ホルミウム）が好ましい（キトサン１モル：キトサン単量体１６１ｇ、ホルミウム１モル：１６５ｇ）。キトサン：ホルミウムのモル比が２：１よりキトサンが少ないか、３０：１よりキトサンが多い場合は、遊離ホルミウムが多くなった。コンピューター模擬実験とゲル形成実験を通じて見る時、さらに好ましくはキトサン：ホルミウムのモル比が３〜１０：１であり、３〜６：１が最も好ましかった。
【００３６】
２）また、製品の大量生産時の生産性向上だけではなく、製品の保管性及び安定性のために、製品の実験及び使用時の利便性のためにキトサン溶液を凍結乾燥した。キトサン凍結乾燥物は、ホルミウム溶液によって溶けやすい特徴があり、複合体を作って使用することが易しい。キトサン溶液を作って複合体を製造するためには、最小１〜２時間が必要となるが、キトサン凍結乾燥物を使用すれば１０〜２０分で複合体を製造することができ、キトサンを凍結乾燥物形態で使用することによってホルミウム溶液の組成と製作方法もそれに合うように変更した。
【００３７】
３）体内条件と類似のｐＨ条件の緩衝溶液を製造して、ホルミウム−１６５を使用して複合体溶液のゲル化状態を観察した。複合体溶液のゲル化状態を観察して、その粘度変化を確認することにより適正複合体溶液の粘度を具体化した。
【００３８】
ここで、経過時間別粘度変化試験では、放射線による粘度変化を考慮して放射性同位元素であるホルミウム−１６６を使用して複合体溶液を製造した。
【００３９】
このような試験を通じて具体化された、粘度が３００〜２，４００ｃｐｓである放射性物質−キトサン複合体溶液を局部注射を通じて病巣に直接注入することができる方法によって、関節炎をはじめ肝癌、脳癌、乳癌、卵巣癌などの嚢腫性癌を治療することができる。
【００４０】
以下、添付図面に対して簡単に説明する。
図１は、粘度が６０ｃｐｓであるホルミウム−キトサン複合体のゲル化状態を示したもので、ゲルが解けて散らばる様子を図１ｂが詳細に示している。
【００４１】
粒状
図２は、粘度が１１７ｃｐｓであるホルミウム−キトサン複合体のゲル化状態を示したもので、粒状にゲル化したが一部は解けながら落下して（左）、すぐに解けて散らばりやすい様子（右）で、お互いに凝り固まっている状態を観察することができる。
【００４２】
図３は、粘度が１９４ｃｐｓであるホルミウム−キトサン複合体のゲル化状態を示したもので、粒状にゲル化したが一部は解けながら落下して（左）、すぐに解けて散らばりやすい様子に変わっている状態（右）が見られる。
【００４３】
図４は、粘度が２８９ｃｐｓであるホルミウム−キトサン複合体のゲル化状態を示したもので、粒状にゲル化したが一部は解けた様子が見られる。
【００４４】
図５は、粘度が３１０ｃｐｓであるホルミウム−キトサン複合体のゲル化状態を示したもので、粒状にゲル化したゲル固まりがそのまま存在する状態が見られる。
【００４５】
図６は、粘度が６５０ｃｐｓであるホルミウム−キトサン複合体のゲル化状態を示したもので、粒状にゲル化したゲル固まりがそのまま存在する状態が見られる。
【００４６】
図７は、粘度が１，０６８ｃｐｓであるホルミウム−キトサン複合体のゲル化状態を示したもので、粒状にゲル化したゲル固まりがそのまま存在する状態が見られる。
【００４７】
図８は、粘度が１，４０７ｃｐｓであるホルミウム−キトサン複合体のゲル化状態を示したもので、粒状にゲル化したゲル固まりがそのまま存在する状態が見られる。
【００４８】
図９は、粘度が２，３７６ｃｐｓであるホルミウム−キトサン複合体のゲル化状態を示したもので、粒状にゲル化したゲル固まりがそのまま存在する状態が見られる。
【００４９】
図１０は、粘度が２，５４９ｃｐｓであるホルミウム−キトサン複合体のゲル化状態を示したもので、粒状にゲル化したゲル固まりがそのまま存在する状態が見られる。
【００５０】
最後に、図１１は複合体の解けた様子とゲル化した様子を比べたもので、図１１ａは複合体粘度が１００ｃｐｓ以下の場合で、ゲル化がひとつの場所で起きずに解ける状態が見られ、図１１ｂは複合体粘度が３００ｃｐｓ以上の場合で、注入された位置でゲル化が起きた状態が見られる。
【発明を実施するための最良の形態】
【００５１】
以下、本発明を実施例または実験例を通じてより詳細に説明する。  但し、下記の実施例または実験例は、本発明を例示するためのもので、本発明の範囲が下記の実施例または実験例に限定されたり制限されるものではない。
【００５２】
＜実施例１〜５＞
キトサン原料の分子量によるキトサン凍結乾燥物とホルミウム１６５（安定核種）−キトサン複合体溶液の製造
【００５３】
具体的な適正ホルミウム１６５−キトサン複合体溶液の粘度を調べるために、分子量が異なるキトサン原料を使用して２０ｍｇ／２ｍｌ（１％酢酸溶液）キトサン溶液を作った後、１Ｎ  ＨＣｌ溶液でｐＨ３．０のキトサン溶液を製造して粘度を測定（表２）し、それを凍結乾燥してそれぞれバイアルに入れた（キットＢ）。ホルミウム溶液は、硝酸ホルミウム［１６５Ｈｏ（ＮＯ３）３・５Ｈ２Ｏ］を使用して作り、蒸留水２ｍｌ当りホルミウムが３．７４ｍｇになるようにした（キットＡ）。キットＡをキットＢに入れて撹拌して３０分程度放置した後、粘度を測定した（表２）。
【００５４】
＊粘度測定：ブルックフィールドデジタル粘度測定機（Ｂｒｏｏｋｆｉｅｌｄ  ｄｉｇｉｔａｌ  ｖｉｓｃｏｍｅｔｅｒ  ＤＶ−ＩＩ＋）
＊分子量測定
１．システム：１）ＨＰＬＣポンプ（モデル：Ｗａｔｅｒｓ５１５）
２）検出器（Ｄｅｔｅｃｔｏｒ）：ビスコテックエクスターナルＲＩ検出器（Ｖｉｓｃｏｔｅｋ  ｅｘｔｅｒｎａｌ  ＲＩ  ｄｅｔｅｃｔｏｒ）
３）カラム（モデル：Ｗａｔｅｒｓ  ＵｌｔｒａｈｙｄｒｏｇｅｌＴＭ１２０）
【００５５】
＜比較例１〜５＞
キトサン原料の分子量によるキトサン凍結乾燥物とホルミウム１６５（安定核種）−キトサン複合体溶液の製造
【００５６】
具体的な適正ホルミウム１６５−キトサン複合体溶液の粘度を調べるために、分子量が異るキトサン原料を使用して２０ｍｇ／２ｍｌ（１％酢酸溶液）キトサン溶液を作った後、１Ｎ  ＨＣｌ溶液でｐＨ３．０のキトサン溶液を製造して粘度を測定（表２）し、それを凍結乾燥してそれぞれバイアルに入れた（キットＢ）。ホルミウム溶液は、硝酸ホルミウム［１６５Ｈｏ（ＮＯ３）３・５Ｈ２Ｏ］を使用して作り、蒸留水２ｍｌ当りホルミウムが３．７４ｍｇになるようにした（キットＡ）。キットＡをキットＢに入れて撹拌して３０分程度放置した後、粘度を測定した（表２）。
【００５７】
表２：キトサン原料の分子量によるキトサン溶液とホルミウム１６５（安定核種）−キトサン複合体溶液の粘度（ｃｐｓ）
【００５８】
【表２】
2008521886.tif 000004
【００５９】
＜実験例１＞
キトサン原料の分子量によるホルミウム１６５（安定核種）−キトサン複合体溶液のゲル化状態（実施例１〜５、比較例１〜５）
【００６０】
実施例１〜５及び比較例１〜５で製造したホルミウム１６５−キトサン複合体溶液を注射器に取ってｐＨ７．０２緩衝溶液に一滴ずつ入れてゲル化していく状態を観察した。その結果を表３に示した。緩衝溶液は、ＵＳＰ収載方法を準用するがその濃度は人体の血液のような浸透圧を示す濃度に調整（ＵＳＰ収載方法の２倍濃度）して使用した。
【００６１】
実施例１〜５でゲル化状態が安定していて、注射使用時にも容易だった。すなわち、複合体溶液の粘度が３００ｃｐｓ以上でゲル化状態が良好で、複合体溶液の粘度が２，４００ｃｐｓを超過する場合には粘度が高過ぎて注射が困難だった。したがって、体内で安定したゲル化状態を維持するための複合体溶液の粘度は、３００〜２，４００ｃｐｓだった。ここで使用されたキトサン原料の分子量は、４６０，０００〜１，５７０，０００であり、製造されたキトサン溶液の粘度は３８０〜２，５００ｃｐｓだった。
【００６２】
表３：キトサン原料の分子量によるホルミウム１６５（安定核種）−キトサン複合体溶液のゲル化状態（実施例１〜５、比較例１〜５）
【００６３】
【表３】
2008521886.tif 000005
【００６４】
＜実験例２＞
ホルミウム１６５（安定核種）−キトサン複合体溶液の時間経過による粘度変化
１６５Ｈｏ（ＮＯ３）３・５Ｈ２Ｏの代わりに１６６Ｈｏ（ＮＯ３）３・５Ｈ２Ｏを使用して前記実施例と同じ方法でホルミウム１６６−キトサン複合体溶液を製造して複合体溶液の時間経過による粘度を測定し、その変化量を表４に示した（粘度測定：Ｂｒｏｏｋｆｉｅｌｄ  ｄｉｇｉｔａｌ  ｖｉｓｃｏｍｅｔｅｒ  ＤＶ−ＩＩ＋）。
【００６５】
１６６Ｈｏ（ＮＯ３）３・５Ｈ２Ｏは、１６５Ｈｏ（ＮＯ３）３・５Ｈ２Ｏ２００ｍｇをポリエチレンチューブに入れた後、気送管装置を使用して原子炉（原子力研究所ハナ炉）の熱中性子速度が４．０×１０１３ｎ／ｃｍ２・ｓｅｃである照射孔で５０時間の照射して水に溶解して製造した。時間の経過によって粘度が相当に小さくなることが分かる。約３時間後まで複合体溶液の粘度が３００ｃｐｓを維持するためには、複合体溶液（キットＡとキットＢ混合３０分後）の粘度が６００ｃｐｓ以上であることが好ましい。
【００６６】
表４：ホルミウム１６６（放射性核腫）−キトサン複合体溶液の時間経過による粘度（ｃｐｓ）変化
【００６７】
【表４】
2008521886.tif 000006
【００６８】
※前記実施例は、放射性核腫であるホルミウム１６６で製造した。
【００６９】
すなわち、ホルミウム−キトサン複合体は、体内に直接投与する薬物として手術時キットＡ（ホルミウム溶液）とキットＢ（キトサン凍結乾燥物）をすぐ混ぜて使用する薬であるが、場合によっては製造後約２〜３時間位経過後に手術をするようになる場合もあり得るので、複合体が加水分解して粘度が小さくなる程度を勘案して、複合体製造３０分後の好ましい複合体の粘度は６００ｃｐｓ以上でなければならないし、理論的には最大３４５５ｃｐｓまで可能だが、時間経過によって放射性同位元素であるホルミウムが崩壊されて正確な放射線量の投与が困難になるだけではなく、製造時の放射線崩壊による影響も考慮しなければならないので、製造方法も複雑になって実際の応用に困難がある。
【００７０】
したがって、放射性物質−キトサン複合体の具体的粘度範囲は、３００〜２，４００ｃｐｓで、好ましくは手術時間が複合体製造後おおよそ３時間であることを考慮する時は、６００〜２，４００ｃｐｓであることが好ましい。
【産業上の利用可能性】
【００７１】
前記の構成を有する本発明による放射性物質−キトサン複合体は、標識収率が９９％以上であるだけではなく、体内注射時に標的部位に安定してゲル化状態が維持され、放射性物質が標的部位以外の他の部分にほとんど流出しない長所を有しているので、患者に注射時の副作用を最小化することができ、また治療効果もそれだけ高くなる。
【図面の簡単な説明】
【００７２】
【図１】本発明の比較例による粘度が６０ｃｐｓであるホルミウム−キトサン複合体溶液のゲル化状態（ａ）及びゲルが解けて散らばる様子（ｂ）の写真である。
【図２】本発明の比較例による粘度が１１７ｃｐｓであるホルミウム−キトサン複合体溶液のゲル化状態の写真である。
【図３】本発明の比較例による粘度が１９４ｃｐｓであるホルミウム−キトサン複合体溶液のゲル化状態の写真である。
【図４】本発明の比較例による粘度が２８９ｃｐｓであるホルミウム−キトサン複合体溶液のゲル化状態の写真である。
【図５】本発明の実施例による粘度が３１０ｃｐｓであるホルミウム−キトサン複合体溶液のゲル化状態の写真である。
【図６】本発明の実施例による粘度が６５０ｃｐｓであるホルミウム−キトサン複合体溶液のゲル化状態の写真である。
【図７】本発明の実施例による粘度が１，０６８ｃｐｓであるホルミウム−キトサン複合体溶液のゲル化状態の写真である。
【図８】本発明の実施例による粘度が１，４０７ｃｐｓであるホルミウム−キトサン複合体溶液のゲル化状態の写真である。
【図９】本発明の実施例による粘度が２，３７６ｃｐｓであるホルミウム−キトサン複合体溶液のゲル化状態の写真である。
【図１０】本発明の比較例による粘度が２，５４９ｃｐｓであるホルミウム−キトサン複合体溶液のゲル化状態の写真である。
【図１１】本発明の比較例によるホルミウム−キトサン複合体溶液の解けた様子（ａ）と本発明の実施例によるゲル化した様子（ｂ）を比べた写真である。
【図１】
2008521886.tif 000007
【図２】
2008521886.tif 000008
【図３】
2008521886.tif 000009
【図４】
2008521886.tif 000010
【図５】
2008521886.tif 000011
【図６】
2008521886.tif 000012
【図７】
2008521886.tif 000013
【図８】
2008521886.tif 000014
【図９】
2008521886.tif 000015
【図１０】
2008521886.tif 000016
【図１１】
2008521886.tif 000017
【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
キトサンに放射線放出核種が標識され、粘度が３００〜２，４００ｃｐｓである、放射性物質−キトサン複合体溶液組成物。
【請求項２】
前記３８０〜２，５００ｃｐｓ粘度を有するキトサン溶液が、懸濁酸性溶液にキトサンを溶解して製造されることを特徴にする、請求項１に記載の放射性物質−キトサン複合体溶液組成物。
【請求項３】
前記キトサンが、請求項２のキトサン溶液を凍結乾燥して製造されることを特徴とする、請求項１に記載の放射性物質−キトサン複合体溶液組成物。
【請求項４】
前記放射性放出核種が、１６６Ｈｏであることを特徴とする、請求項１に記載の放射性物質−キトサン複合体溶液組成物。
【請求項５】
（１）１６４Ｄｙ（ＮＯ３）３、１６４Ｄｙ２Ｏ３、１６５Ｈｏ（ＮＯ３）３及び１６５Ｈｏ２Ｏ３の中から選択される安定核種の化合物を原子炉で中性子照射して放射性核種の化合物に変換した後、蒸留水に溶解して放射性核種溶液を製造する工程、
（２）キトサンを薄い酸溶液に溶解して、粘度が３８０〜２，５００ｃｐｓであるキトサン溶液を製造する工程、及び
（３）前記（１）で製造した放射性核種溶液を前記（２）で製造したキトサン溶液に加える工程を含むことを特徴とする、粘度が３００〜２，４００ｃｐｓである放射性物質−キトサン複合体溶液の製造方法。
【請求項６】
（１）１６４Ｄｙ（ＮＯ３）３、１６４Ｄｙ２Ｏ３、１６５Ｈｏ（ＮＯ３）３及び１６５Ｈｏ２Ｏ３の中から選択される安定核種の化合物を原子炉で中性子照射して放射性核種の化合物に変換した後、蒸留水に溶解して放射性核種溶液を製造する工程、
（２）キトサンを薄い酸溶液に溶解して、粘度が３８０〜２，５００ｃｐｓであるキトサン溶液を製造して、凍結乾燥させてキトサン凍結乾燥物を製造する工程、及び
（３）前記（１）で製造した放射性核種溶液を前記（２）で製造したキトサン凍結乾燥物に加える工程を含むことを特徴とする、粘度が３００〜２，４００ｃｐｓである放射性物質−キトサン複合体溶液の製造方法。
【請求項７】
放射性核種とキトサンの混合比が、モル比で１：２〜３０であることを特徴とする、請求項５または請求項６に記載の製造方法。
【請求項８】
粘度が３００〜２，４００ｃｐｓである放射性物質−キトサン複合体溶液で、肝臓癌を治療する方法。
【国際調査報告】
2008521886.tif 000018
2008521886.tif 000019
2008521886.tif 000020
2008521886.tif 000021